(57)【要約】      （修正有）【課題】光透過性導電層の表面が、比較的平滑な光透過性導電性フィルムに保護フィルムが貼付されてなる積層フィルムであり、気泡欠点現象が抑制された積層フィルムの提供。【解決手段】（Ａ）光透過性導電性フィルム、及び（Ｂ）保護フィルムを含有する積層フィルムであって、光透過性導電性フィルム（Ａ）が、（Ａ−１）光透過性支持層、及び（Ａ−２）光透過性導電層を各々一以上含有し、少なくとも一方の最外層が光透過性導電層（Ａ−２）である光透過性導電性フィルム（Ａ）。光透過性導電性フィルム（Ａ）の最外層の光透過性導電層（Ａ−２）の少なくとも一が、前記積層フィルムの一方の表面に配置され、保護フィルム（Ｂ）が、前記積層フィルムの他方の表面に配置されており、光透過性導電層（Ａ−２）側の表面の平均表面粗さＲａが０．４〜２ｎｍである積層フィルム。【選択図】なし【特許請求の範囲】
【請求項１】
（Ａ）光透過性導電性フィルム；及び
（Ｂ）保護フィルム
を含有する積層フィルムであって、
前記光透過性導電性フィルム（Ａ）が、
（Ａ−１）光透過性支持層；及び
（Ａ−２）光透過性導電層；
をそれぞれ一以上含有し、かつ
少なくとも一方の最外層が一の光透過性導電層（Ａ−２）である光透過性導電性フィルムであって、
前記光透過性導電性フィルム（Ａ）の最外層の前記光透過性導電層（Ａ−２）の少なくとも一が、前記積層フィルムの一方の表面に配置され、
保護フィルム（Ｂ）が、前記積層フィルムの他方の表面に配置されており、
前記光透過性導電層（Ａ−２）側の前記表面の平均表面粗さＲａが０．４ｎｍ〜２ｎｍであり、かつ
前記保護フィルム（Ｂ）側の前記表面が、レーザー顕微鏡観察において２８０μｍ×２００μｍの領域内に高さ０．３μｍ以上の突起が２〜１０個観察されるものであることを特徴とする、積層フィルム。
【請求項２】
前記光透過性導電層（Ａ−２）側の表面の十点平均粗さＲｚｊｉｓが、４ｎｍ〜７ｎｍである、請求項１に記載の積層フィルム。
【請求項３】
Ｈａｚｅ値が、５％以下である、請求項１又は２に記載の積層フィルム。
【請求項４】
前記光透過性導電層（Ａ−２）が、酸化インジウムスズを含む、請求項１〜３のいずれかに記載の積層フィルム。
【請求項５】
請求項１〜４のいずれかに記載の積層フィルムを巻き取ってなるフィルムロール。
【請求項６】
請求項１〜４のいずれかに記載の積層フィルムから保護フィルム（Ｂ）を剥離することにより光透過性導電性フィルム（Ａ）を得る工程を含有する方法により得られうる、光透過性導電性フィルム。
【請求項７】
請求項６に記載の光透過性導電性フィルムを含有する、タッチパネル。
【発明の詳細な説明】
【技術分野】
【０００１】
本発明は、積層フィルム及びそのフィルムロール、並びにそれから得られうる光透過性導電性フィルム及びそれを利用したタッチパネルに関する。
【背景技術】
【０００２】
タッチパネルに搭載される光透過性導電性フィルムとして、ＰＥＴ等からなる光透過性支持層の上に酸化インジウムスズ（ＩＴＯ）等からなる光透過性導電層を積層して得られる光透過性導電性フィルムが数多く使用されている。この光透過性導電性フィルムにおいては、通常、光透過性導電層が最外層となるように配置されている。この光透過性導電性フィルムは製造後の流通経路において、フィルムロールとしていったん巻き取られた上で製造場所から次の目的地まで運搬され、その目的地において巻き戻すことによりフィルムとして使用されるのが通常である。
【０００３】
このようにフィルムロールとして巻き取る際に光透過性導電性フィルムを保護する目的で、いわゆる保護フィルムを光透過性導電性フィルムの光透過性導電層とは反対側の面に貼付して積層フィルムとすることがある。この積層フィルムがフィルムロールとして巻き取られると、光透過性導電層と保護フィルムの表面同士が互いに隣接した状態となる。この積層フィルムは、フィルムロールを巻き戻し、さらに最終的に保護フィルムを剥離した上で、光透過性導電性フィルムとしてタッチパネルに搭載する等の用途に使用される（特許文献１〜５）。
【先行技術文献】
【特許文献】
【０００４】
【特許文献１】特開２００３−２０５５６７号公報
【特許文献２】特開２００３−２０５５６７号公報
【特許文献３】特開２００３−１５４５９３号公報
【特許文献４】特開２００１−３３２１３２号公報
【特許文献５】特開２００４−５９８６０号公報
【発明の概要】
【発明が解決しようとする課題】
【０００５】
前述の積層フィルムをフィルムロールとして巻き取る際には、光透過性導電層と保護フィルムの表面同士が互いに隣接した状態となる。本発明者らは、この際にこれらの表面同士が互いに過度に接着していると、巻き取る過程で表面が適度に滑らず、光透過性導電層の表面に気泡状の外観欠点が発生してしまうことを新たに見出した。さらに、本発明者らは、この気泡欠点現象が、光透過性導電層の表面が比較的平滑である場合により顕著になる傾向があることをも見出した。
【０００６】
本発明は、光透過性導電層の表面が比較的平滑な光透過性導電性フィルムに保護フィルムが貼付されてなる積層フィルムであるにもかかわらず、上記のような気泡欠点現象が抑制された積層フィルムを提供することを課題とする。
【課題を解決するための手段】
【０００７】
本発明者らは、上記課題を解決するべく鋭意検討を重ね、本発明を完成させた。具体的には、本発明者らは、光透過性導電層の表面が比較的平滑な光透過性導電性フィルム、具体的には、光透過性導電層の平均表面粗さＲａが２ｎｍ以下である光透過性導電性フィルムを使用する場合、このフィルムに特定の表面性状を備える保護フィルムを貼付することによって、上記課題を解決できることを見出し、本発明を完成させた。すなわち、本発明は、次に掲げるものである。
項１．
（Ａ）光透過性導電性フィルム；及び
（Ｂ）保護フィルム
を含有する積層フィルムであって、
前記光透過性導電性フィルム（Ａ）が、
（Ａ−１）光透過性支持層；及び
（Ａ−２）光透過性導電層；
をそれぞれ一以上含有し、かつ
少なくとも一方の最外層が一の光透過性導電層（Ａ−２）である光透過性導電性フィルムであって、
前記光透過性導電性フィルム（Ａ）の最外層の前記光透過性導電層（Ａ−２）の少なくとも一が、前記積層フィルムの一方の表面に配置され、
保護フィルム（Ｂ）が、前記積層フィルムの他方の表面に配置されており、
前記光透過性導電層（Ａ−２）側の前記表面の平均表面粗さＲａが０．４ｎｍ〜２ｎｍであり、かつ
前記保護フィルム（Ｂ）側の前記表面が、レーザー顕微鏡観察において２８０μｍ×２００μｍの領域内に高さ０．３μｍ以上の突起が２〜１０個観察されるものであることを特徴とする、積層フィルム。
項２．
前記光透過性導電層（Ａ−２）側の表面の十点平均粗さＲｚｊｉｓが、４ｎｍ〜７ｎｍである、項１に記載の積層フィルム。
項３．
Ｈａｚｅ値が、５％以下である、項１又は２に記載の積層フィルム。
項４．
前記光透過性導電層（Ａ−２）が、酸化インジウムスズを含む、項１〜３のいずれかに記載の積層フィルム。
項５．
項１〜４のいずれかに記載の積層フィルムを巻き取ってなるフィルムロール。
項６．
項１〜４のいずれかに記載の積層フィルムから保護フィルム（Ｂ）を剥離することにより光透過性導電性フィルム（Ａ）を得る工程を含有する方法により得られうる、光透過性導電性フィルム。
項７．
項６に記載の光透過性導電性フィルムを含有する、タッチパネル。
【発明の効果】
【０００８】
本発明によれば、光透過性導電性フィルムにおける光透過性導電層の表面を比較的平滑とすることと、光透過性導電性フィルムに保護フィルムを貼付してフィルムロールとして巻き取った際における気泡欠点現象を抑制することとを両立させることができる。
【図面の簡単な説明】
【０００９】
【図１】光透過性支持層（Ａ−１）の片面に光透過性導電層（Ａ−２）が配置されている光透過性導電性フィルム（Ａ）、及び保護フィルム（Ｂ）からなる本発明の積層フィルムを示す断面図である。
【図２】光透過性支持層（Ａ−１）の両面に光透過性導電層（Ａ−２）が配置されている光透過性導電性フィルム（Ａ）、及び保護フィルム（Ｂ）からなる本発明の積層フィルムを示す断面図である。
【図３】光透過性支持層（Ａ−１）の片面に光透過性導電層（Ａ−２）及び光透過性下地層（Ａ−３）が配置されている光透過性導電性フィルム（Ａ）；及び保護層（Ｂ−１）の片面に粘着層（Ｂ−２）が配置されている保護フィルム（Ｂ）からなる本発明の積層フィルムを示す断面図である。
【図４】光透過性支持層（Ａ−１）の一方の面に光透過性導電層（Ａ−２）、光透過性下地層（Ａ−３）及びハードコート層（Ａ−４）が、さらに光透過性支持層（Ａ−１）の他方の面に別のハードコート層（Ａ−４）がそれぞれ配置されている光透過性導電性フィルム（Ａ）；及び保護層（Ｂ−１）の片面に粘着層（Ｂ−２）が配置されている保護フィルム（Ｂ）からなる本発明の積層フィルムを示す断面図である。
【図５】光透過性支持層（Ａ−１）の片面に光透過性導電層（Ａ−２）が配置されている光透過性導電性フィルム（Ａ）；及び保護層（Ｂ−１）の片面に粘着層（Ｂ−２）が配置されている保護フィルム（Ｂ）からなる本発明の積層フィルムを示す断面図である。
【図６】光透過性支持層（Ａ−１）の片面に光透過性導電層（Ａ−２）が配置されている光透過性導電性フィルム（Ａ）；及び保護層（Ｂ−１）の片面にオリゴマーブロック層（Ｂ−３）が配置されている保護フィルム（Ｂ）からなる本発明の積層フィルムを示す断面図である。
【発明を実施するための形態】
【００１０】
１．  積層フィルム
本発明の積層フィルムは、二以上のフィルムが積層した構成を備えるフィルムであって、
（Ａ）光透過性導電性フィルム；
（Ｂ）保護フィルム
を含有する。
【００１１】
本発明の積層フィルムにおいて、光透過性導電性フィルム（Ａ）は、
（Ａ−１）光透過性支持層；及び
（Ａ−２）光透過性導電層；
をそれぞれ一以上含有し、
少なくとも一方の最外層が一の光透過性導電層（Ａ−２）であるという構成を備える。すなわち、光透過性導電性フィルム（Ａ）は、二以上の光透過性導電層（Ａ−２）を含有していてもよく、また、この場合、光透過性導電性フィルム（Ａ）は、一の光透過性導電層（Ａ−２）が光透過性支持層（Ａ−１）の一方の面に最外層となるように配置されていればよく、さらに別の光透過性導電層（Ａ−２）が光透過性支持層（Ａ−１）の他方の面に配置されていてもよい。後者のときはさらに、当該別の光透過性導電層（Ａ−２）が光透過性支持層（Ａ−１）の他方の面に最外層となるように配置されていてもよい。
【００１２】
本発明の積層フィルムにおいては、光透過性導電性フィルム（Ａ）の最外層に配置されている光透過性導電層（Ａ−２）の少なくとも一が、積層フィルムの一方の表面（「光透過性導電層（Ａ−２）側の表面」ということがある。）に配置されており、かつ保護フィルム（Ｂ）が積層フィルムの他方の表面（「保護フィルム（Ｂ）側の表面」ということがある。）に配置されている。本発明の積層フィルムは、光透過性導電層（Ａ−２）及び保護フィルム（Ｂ）がそれぞれ表面に配置されていればよく、光透過性導電性フィルム（Ａ）と保護フィルム（Ｂ）の間に別のフィルム等、その他の構造が介在していてもよい。また、前述のように光透過性支持層（Ａ−１）の両方の面に最外層となるようにそれぞれ光透過性導電層（Ａ−２）が配置されているときは、いずれの光透過性導電層（Ａ−２）が積層フィルムの表面に配置されていてもよい。
【００１３】
さらに、本発明の積層フィルムの表面、すなわち、光透過性導電層（Ａ−２）側の表面、及び保護フィルム（Ｂ）側の表面は、それぞれ以下の特性を備える：（ａ−２）光透過性導電層（Ａ−２）側の表面の平均表面粗さＲａが０．４ｎｍ〜２ｎｍであり；かつ
（ｂ）保護フィルム（Ｂ）側の表面が、レーザー顕微鏡観察において２８０μｍ×２００μｍの領域内に高さ０．３μｍ以上の突起が２〜１０個観察されるものである。
【００１４】
図１に、本発明の積層フィルムの一態様を示す。この態様では、まず、光透過性導電性フィルムが、光透過性支持層（Ａ−１）の一方の面に、直接（すなわち、隣接して）、光透過性導電層（Ａ−２）が配置されている構成を備える。このとき、光透過性導電層（Ａ−２）は、光透過性支持層（Ａ−１）の当該面の最外層となっている。そして、この光透過性導電層（Ａ−２）が積層フィルムの一方の表面に、かつ保護フィルム（Ｂ）が積層フィルムの他方の表面に、それぞれ配置されている。
【００１５】
図２に、本発明の積層フィルムの別の態様を示す。この態様では、まず、光透過性導電性フィルムが、光透過性支持層（Ａ−１）の両方の面に、直接、光透過性導電層（Ａ−２）がそれぞれ配置されている構成を備える。このとき、二つの光透過性導電層（Ａ−２）は光透過性支持層（Ａ−１）の両方の面の最外層となっている。さらに、任意の一方の光透過性導電層（Ａ−２）が積層フィルムの一方の表面に、かつ保護フィルム（Ｂ）が積層フィルムの他方の表面に、それぞれ配置されている。
【００１６】
１．１  光透過性導電性フィルム（Ａ）
本発明において「光透過性」とは、光を透過させる性質を有する（ｔｒａｎｓｌｕｃｅｎｔ）ことを意味する。「光透過性」には、透明（ｔｒａｎｓｐａｒｅｎｔ）が含まれる。「光透過性」とは、例えば、全光線透過率が８０％以上、好ましくは８５％以上、より好ましくは８８％以上である性質をいう。本発明において全光線透過率は、ヘーズメーター（日本電色社製、商品名：ＮＤＨ−２０００、またはその同等品）を用いてＪＩＳ−Ｋ−７１０５に基づいて測定する。
【００１７】
本発明において、各層の厚さは、市販の反射分光膜厚計（大塚電子、ＦＥ−３０００（製品名）、又はその同等品）を用いて求める。又は、代替的に、市販の透過型電子顕微鏡を用いた観察により求めてもよい。具体的には、ミクロトーム又はフォーカスイオンビームなどを用いて測定対象となるフィルムをフィルム面に対して垂直方向に薄く切断し、その断面を観察する。
【００１８】
本明細書において、光透過性支持層（Ａ−１）の一方の面に配置される複数の層のうち二つの層の相対的な位置関係について言及する場合、光透過性支持層（Ａ−１）を基準にして、光透過性支持層（Ａ−１）からの距離が大きい一方の層を「上の」層等ということがある。
【００１９】
１．１．１  光透過性支持層（Ａ−１）
本発明において光透過性支持層とは、光透過性導電層を含有する導電性フィルムにおいて、光透過性導電層を含む層を支持する役割を果たすものをいう。光透過性支持層（Ａ−１）としては、特に限定されないが、例えば、タッチパネル用導電性フィルムにおいて、光透過性支持層として通常用いられるものを用いることができる。
【００２０】
光透過性支持層（Ａ−１）の素材は、特に限定されないが、例えば、各種の有機高分子等を挙げることができる。有機高分子としては、特に限定されないが、例えば、ポリエステル系樹脂、アセテート系樹脂、ポリエーテル系樹脂、ポリカーボネート系樹脂、ポリアクリル系樹脂、ポリメタクリル系樹脂、ポリスチレン系樹脂、ポリオレフィン系樹脂、ポリイミド系樹脂、ポリアミド系樹脂、ポリ塩化ビニル系樹脂、ポリアセタール系樹脂、ポリ塩化ビニリデン系樹脂及びポリフェニレンサルファイド系樹脂等が挙げられる。ポリエステル系樹脂としては、特に限定されないが、例えば、ポリエチレンテレフタレート（ＰＥＴ）及びポリエチレンナフタレート（ＰＥＮ）等が挙げられる。光透過性支持層（Ａ−１）の素材は、ポリエステル系樹脂が好ましく、中でも特にＰＥＴが好ましい。光透過性支持層（Ａ−１）は、これらのうちいずれか単独からなるものであってもよいし、複数種からなるものであってもあってもよい。
【００２１】
光透過性支持層（Ａ−１）の厚さは、特に限定されないが、例えば、２〜３００μｍの範囲が挙げられる。
【００２２】
１．１．２  光透過性導電層（Ａ−２）
本発明の積層フィルムにおいては、少なくとも一の光透過性導電層（Ａ−２）が、光透過性支持層（Ａ−１）の少なくとも一方の面に、直接又は一以上の他の層を介して最外層となるように配置されている。
【００２３】
光透過性導電層（Ａ−２）は、光透過性支持層（Ａ−１）の両方の面にそれぞれ少なくとも一層ずつ配置されていてもよい。
【００２４】
本発明において光透過性導電層とは、導電性物質を含有し、電気を導通しかつ可視光を透過する役割を果たすものをいう。光透過性導電層（Ａ−２）としては、特に限定されないが、例えば、タッチパネル用導電性フィルムにおいて光透過性導電層として通常用いられるものを用いることができる。
【００２５】
光透過性導電層（Ａ−２）の素材は、特に限定されないが、例えば、酸化インジウム、酸化亜鉛、酸化錫及び酸化チタン等が挙げられる。光透過性導電層（Ａ−２）としては、透明性と導電性を両立する点で酸化インジウムにドーパントをドープしたものを含む光透過性導電層が好ましい。光透過性導電層（Ａ−２）は、酸化インジウムにドーパントをドープしたものからなる光透過性導電層であってもよい。ドーパントとしては、特に限定されないが、例えば、酸化スズ及び酸化亜鉛、並びにそれらの混合物等が挙げられる。
【００２６】
光透過性導電層（Ａ−２）の素材として酸化インジウムに酸化スズをドープしたものを用いる場合は、酸化インジウム（ＩＩＩ）（Ｉｎ２Ｏ３）に酸化スズ（ＩＶ）（ＳｎＯ２）をドープしたもの（ｔｉｎ−ｄｏｐｅｄ  ｉｎｄｉｕｍ  ｏｘｉｄｅ；ＩＴＯ）が好ましい。この場合、ＳｎＯ２の添加量としては、特に限定されないが、例えば、１〜１５重量％、好ましくは２〜１０重量％、より好ましくは３〜８重量％等が挙げられる。また、ドーパントの総量が左記の数値範囲を超えない範囲で、酸化インジウムスズにさらに他のドーパントが加えられたものを光透過性導電層（Ａ−２）の素材として用いてもよい。左記において他のドーパントとしては、特に限定されないが、例えばセレン等が挙げられる。
【００２７】
光透過性導電層（Ａ−２）は、上記の各種素材のうちいずれか単独からなるものであってもよいし、複数種からなるものであってもあってもよい。
【００２８】
光透過性導電層（Ａ−２）は、特に限定されないが、結晶体若しくは非晶質体、又はそれらの混合体であってもよい。
【００２９】
光透過性導電層（Ａ−２）の厚さは、特に限定されないが、通常は５〜５０ｎｍである。光透過性導電層（Ａ−２）の厚さは、好ましくは１０〜４０ｎｍ、より好ましくは１２〜３５ｎｍ、さらに好ましくは１５〜３０ｎｍである。
【００３０】
光透過性導電層（Ａ−２）を配置する方法は、湿式及び乾式のいずれであってもよく、特に限定されない。光透過性導電層（Ａ−２）を配置する方法の具体例として、例えば、スパッタリング法、真空蒸着法、イオンプレーティング法、ＣＶＤ法及びパルスレーザーデポジション法等が挙げられる。
【００３１】
光透過性導電層（Ｂ）を形成する方法としては、導電性物質を焼成する工程を含有する方法が好ましい。焼成方法としては、特に限定されないが、例えばスパッタリング等を行う際のドラム加熱や、熱風式焼成炉、遠赤外線焼成炉などを例として挙げることができる。焼成温度は、特に限定されないが、通常は３０〜２５０℃であり、好ましくは５０〜２００℃、より好ましくは８０〜１８０℃、さらに好ましくは１００〜１６０℃である。焼成時間は、好ましくは３分〜１８０分、より好ましくは５分〜１２０分、さらに好ましくは１０分〜９０分である。焼成を行う雰囲気としては、真空下、大気、窒素やアルゴンなどの不活性ガス、酸素、若しくは水素添加窒素等、又はこれらのうち二種以上の組合せが挙げられる。導電性物質を焼成することにより、導電性物質の結晶化が促進される。
【００３２】
光透過性導電層（Ａ−２）の平均表面粗さＲａは、０．４ｎｍ〜２ｎｍである。すなわち、光透過性導電層（Ａ−２）の表面は比較的平滑である。光透過性導電層（Ａ−２）の表面が比較的平滑であると、抵抗率の低いフィルムが得られるため好ましい。この平均表面粗さＲａは、低抵抗率の点において、０．１〜１ｎｍであればより好ましい。しかしながら、このように光透過性導電層（Ａ−２）の表面がより平滑であればあるほど、フィルムを巻取る際に生じる気泡欠点現象がより顕著になる傾向がある。
【００３３】
本発明において平均表面粗さＲａは、走査型プローブ顕微鏡を用いて測定される粗さの算術平均を意味する。本発明における平均表面粗さＲａは、詳細には、市販の走査型プローブ顕微鏡を用いて、所定のコンタクトモードで１μｍ平方の測定面を探針で走査して得られる、平均線からの絶対偏差を平均した値である。
【００３４】
光透過性導電層（Ａ−２）の十点平均粗さＲｚｊｉｓは、本発明の導電性フィルムから保護フィルムを剥離して光透過性導電性フィルムとして使用する際のＨａｚｅ値が好ましい値を示す、具体的には約１％以下程度になる、という点で、４ｎｍ〜７ｎｍであれば好ましい。
【００３５】
本発明において平均表面粗さＲａ、及び十点平均粗さＲｚｊｉｓは、市販の走査型プローブ顕微鏡（株式会社島津製作所、ＳＰＭ−９７００、又はその同等品）および市販の走査型プローブ顕微鏡用マイクロカンチレバー（オリンパス社、ＯＭＣＬ−ＮＣＨＲ−１０、バネ定数４２Ｎ／ｍ、またはその同等品）を用いて、所定のダイナミックモードで１μｍ×１μｍ平方の測定面を探針で走査して得られる５１２×５１２画素の形状像から、解析ソフト（株式会社島津製作所、ＳＰＭ−９７００、又はその同等品）を用いて求める。
【００３６】
１．１．３  光透過性下地層（Ａ−３）
光透過性導電性フィルム（Ａ）は、さらに、光透過性下地層（Ａ−３）を含有し、かつ少なくとも一方の光透過性導電層（Ａ−２）が少なくとも光透過性下地層（Ａ−３）を介して光透過性支持層（Ａ−１）の面に配置されていてもよい。
【００３７】
光透過性導電層（Ａ−２）は、光透過性下地層（Ａ−３）に隣接して配置されていてもよい。
【００３８】
図３に、本発明の積層フィルムの一態様を示す。この態様では、光透過性導電性フィルム（Ａ）において、光透過性支持層（Ａ−１）の一方の面に直接、光透過性下地層（Ａ−３）が配置されており、この光透過性下地層（Ａ−３）を介して、光透過性下地層（Ａ−３）が配置されている。その他の構成は、後述する図５と同じである。
【００３９】
光透過性下地層（Ａ−３）の素材は、特に限定されないが、例えば、誘電性を有するものであってもよい。光透過性下地層（Ａ−３）の素材としては、特に限定されないが、例えば、酸化ケイ素、窒化ケイ素、酸窒化ケイ素、炭化ケイ素、シリコンアルコキシド、アルキルシロキサン及びその縮合物、ポリシロキサン、シルセスキオキサン、ポリシラザン及びアクリルシリカハイブリッド等が挙げられる。光透過性下地層（Ａ−３）は、これらのうちいずれか単独からなるものであってもよいし、複数種からなるものであってもあってもよい。光透過性下地層（Ａ−３）としては、ポリシラザン、アクリルシリカハイブリッド及びＳｉＯｘ（ｘ＝１．０〜２．０）からなる群より選択される１種を含む光透過性下地層が好ましい。光透過性下地層（Ａ−３）は、ポリシラザン、アクリルシリカハイブリッド及びＳｉＯｘ（ｘ＝１．０〜２．０）からなる群より選択される１種からなる光透過性下地層であってもよい。光透過性下地層（Ａ−３）としては、ＳｉＯｘ（ｘ＝１．０〜２．０）を含む光透過性下地層が好ましい。光透過性下地層（Ａ−３）は、ＳｉＯｘ（ｘ＝１．０〜２．０）からなる光透過性下地層であってもよい。以下、例えば、ＳｉＯｘ（ｘ＝１．０〜２．０）からなる光透過性下地層を、ＳｉＯｘ層というように略記する場合がある。
【００４０】
光透過性下地層（Ａ−３）は、一層が配置されていてもよい。あるいは二層以上が互いに隣接して、または他の層を介して互いに離間して配置されていてもよい。光透過性下地層（Ａ−３）が二層以上互いに隣接して配置されているのが好ましい。このような態様の例としては、例えば、隣接するＳｉＯ２層及びＳｉＯｘ層からなる積層（ｓｔａｃｋｉｎｇ）、及び隣接するＳｉＯ２層及びＳｉＯｘＮｙ層からなる積層が挙げられる。例えば二層が互いに隣接して配置されている場合、ＳｉＯ２層及びＳｉＯｘ層の順序は任意であるが、光透過性支持層（Ａ−１）側にＳｉＯ２からなる光透過性下地層（Ｂ−２）、光透過性導電層（Ａ−２）側にＳｉＯｘ（ｘ＝１．０〜２．０）からなる光透過性下地層（Ｃ−２）を配置させるのが好ましい。
【００４１】
光透過性下地層（Ａ−３）の一層あたりの厚さとしては、特に限定されないが、例えば１５〜２５ｎｍ等が挙げられる。二層以上が互いに隣接して配置されている場合は互いに隣接している全ての光透過性下地層（Ａ−３）の合計厚さが上記範囲内であればよい。
【００４２】
光透過性下地層（Ａ−３）の屈折率は、光透過性導電性フィルム（Ａ）が、タッチパネル用途として使用できる限り特に限定されないが、例えば、１．４〜１．５が好ましい。
【００４３】
光透過性下地層（Ａ−３）を配置する方法として、乾式としては、例えば、スパッタリング法、イオンプレーティング法、真空蒸着法及びパルスレーザーデポジション法により隣接する層上に積層する方法等が挙げられる。
【００４４】
１．１．４  ハードコート層（Ａ−４）
光透過性導電性フィルム（Ａ）は、光透過性下地層（Ａ−３）の代わりに、あるいは光透過性下地層（Ａ−３）に加えてさらに、ハードコート層（Ａ−４）を含有し、かつ少なくとも一方の光透過性導電層（Ａ−２）が、少なくともハードコート層（Ａ−４）を介して光透過性支持層（Ａ−１）の面に配置されていてもよい。
【００４５】
光透過性導電性フィルム（Ａ）が光透過性下地層（Ａ−３）及びハードコート層（Ａ−４）の両者を光透過性支持層（Ａ−１）の同じ面に含む場合は、その光透過性下地層（Ａ−３）が、少なくともそのハードコート層（Ａ−４）を介して光透過性支持層（Ａ−１）の面に配置されている。この場合、光透過性下地層（Ａ−３）は、好ましくはハードコート層（Ａ−４）に隣接して配置されている。
【００４６】
ハードコート層（Ａ−４）は、好ましくは光透過性支持層（Ａ−１）の少なくとも一方の面に隣接して配置されている。
【００４７】
ハードコート層（Ａ−４）は、一層が配置されていてもよい。あるいは二層以上が互いに隣接して、または他の層を介して互いに離間して配置されていてもよい。
【００４８】
ハードコート層（Ａ−４）は、光透過性支持層（Ａ−１）の両面に配置されていてもよい。
【００４９】
図６に、本発明の積層フィルムの一態様を示す。この態様では、光透過性導電性フィルム（Ａ）において、光透過性支持層（Ａ−１）の一方の面に直接、一方のハードコート層（Ａ−４）が配置されており、このハードコート層（Ａ−４）を介して光透過性下地層（Ａ−３）がさらに配置され、この光透過性下地層（Ａ−３）を介して光透過性導電層（Ａ−２）がさらに配置されている。また、光透過性支持層（Ａ−１）の他方の面にも直接、他方のハードコート層（Ａ−４）が配置されている。その他の構成は、後述する図５と同じである。
【００５０】
本発明においてハードコート層とは、プラスチック表面の傷つきを防止する役割を果たすものをいう。ハードコート層（Ａ−４）としては、特に限定されないが、例えば、タッチパネル用光透過性導電性フィルムにおいてハードコート層として通常用いられるものを用いることができる。
【００５１】
ハードコート層（Ａ−４）の素材は、特に限定されないが、例えば、アクリル系樹脂、シリコーン系樹脂、ウレタン系樹脂、メラミン系樹脂及びアルキド系樹脂等が挙げられる。ハードコート層（Ａ−４）の素材としては、さらに、シリカ、ジルコニア、チタニア及びアルミナ等のコロイド粒子等を上記樹脂中に分散させたものも挙げられる。ハードコート層（Ａ−４）は、これらのうちいずれか単独からなるものであってもよいし、複数種からなるものであってもあってもよい。ハードコート層（Ａ−４）としては、ジルコニア粒子を分散したアクリル樹脂が好ましい。
【００５２】
ハードコート層（Ａ−４）の一層あたりの厚さは、特に限定されないが、例えば０．１〜１０μｍ、１〜７μｍ、及び２〜６μｍ等が挙げられる。二層以上が互いに隣接して配置されている場合は互いに隣接している全てのハードコート層（Ａ−４）の合計厚さが上記範囲内であればよい。左記の例示列挙においては後出のものが前出のものよりも好ましい。
【００５３】
ハードコート層（Ａ−４）の屈折率は、光透過性導電性フィルム（Ａ）が、タッチパネル用途として使用できる限り特に限定されないが、例えば、１．４〜１．７等が挙げられる。
【００５４】
ハードコート層（Ａ−４）は、光透過性下地層（Ａ−３）よりも高い屈折率を有していてもよい。この場合、光透過性下地層（Ａ−３）は好ましくはハードコート層（Ａ−４）の一方の面に隣接して配置されている。このような構成を採ることにより、光透過性下地層（Ａ−３）及びハードコート層（Ａ−４）の光学干渉作用により光透過性導電性フィルム（Ａ）の透過率が向上するので好ましい。また、このような構成を採ることにより、パターン化された光透過性導電層（Ａ−２）のパターン見えが軽減される。
【００５５】
ハードコート層（Ａ−４）を配置する方法としては、特に限定されないが、例えば、フィルムに塗布して、熱で硬化する方法、紫外線や電子線などの活性エネルギー線で硬化する方法等が挙げられる。生産性の点で、紫外線により硬化する方法が好ましい。
【００５６】
１．１．５  その他の層（Ａ−５）
本発明の光透過性導電性フィルムは、光透過性支持層（Ａ−１）の少なくとも一方の面に、光透過性導電層（Ａ−２）に加えて、光透過性下地層（Ａ−３）、ハードコート層（Ａ−４）及びそれらと異なる少なくとも１種のその他の層（Ａ−５）からなる群より選択される少なくとも１種の層がさらに配置されていてもよい。
【００５７】
その他の層（Ａ−５）としては、特に限定されないが、例えば、接着層等が挙げられる。
【００５８】
接着層とは、二層の間に当該二層と互いに隣接して配置され、当該二層間を互いに接着するために配置される層である。接着層としては、特に限定されないが、例えば、タッチパネル用光透過性導電性フィルムにおいて接着層として通常用いられるものを用いることができる。接着層は、これらのうちいずれか単独からなるものであってもよいし、複数種からなるものであってもあってもよい。
【００５９】
１．２  保護フィルム（Ｂ）
本発明において、保護フィルム（Ｂ）とは、主にフィルムロールとして巻き取る際に光透過性導電性フィルムを保護する目的で光透過性導電性フィルムに貼付して使用されるフィルムのことをいう。巻き取られた状態では光透過性導電層と保護フィルムの表面同士が互いに隣接した状態となり、これにより光透過性導電層が保護される。
【００６０】
保護フィルム（Ｂ）としては、特に限定されず、通常この目的で使用されるものの中から広範囲に選択することができる。
【００６１】
保護フィルム（Ｂ）は、フィルムロールとして巻き取られた状態で光透過性導電層（Ａ−２）と対向する表面、すなわち、言い換えれば、積層フィルムの保護フィルム（Ｂ）側の面が、レーザー顕微鏡観察において２８０μｍ×２００μｍの領域内に高さ０．３μｍ以上の突起が２〜１０個観察されるものである。これにより、フィルムロールを巻き取る際に発生する気泡欠点現象を抑制できる。気泡欠点現象の抑制という点では、この表面が、レーザー顕微鏡観察において２８０μｍ×２００μｍの領域内に高さ０．３μｍ以上の突起が１〜５個観察されるものであれば好ましく、３〜４．５個観察されるものであればより好ましい。
【００６２】
なお、上記において突起数の観察は次のようにして行う。レーザー顕微鏡（オリンパス社製ＶＫ−８７１０、又はその同等品）を用い、対物レンズ×５０倍で対象物を測定し、得られたデータを付属のソフトを用いてデータ処理し、２８０×２００μの範囲内における０．３μ以上の突起の数を数える。同様な測定を同一フィルムの３箇所で行い、その平均値を求める。
【００６３】
保護フィルム（Ｂ）は上記の通り少なくとも片面に突起を有するものであるが、突起の状態によっては透明性が損なわれ、Ｈａｚｅ値が上昇してしまう。積層フィルムは、通常、製造後に外観欠点の検査を行う。この際にＨａｚｅ値が高すぎると、外観欠点の検査の実施が困難となる。このような外観欠点の検査を問題なく実施できるか否かの点では、通常Ｈａｚｅ値が少なくとも５％以下であればよい。したがって、保護フィルム（Ｂ）表面の突起の形態は、レーザー顕微鏡観察において特定形状の突起が特定数観察されるものであるという前記条件に加えて、フィルム全体としてのＨａｚｅ値が５％以下となる範囲内で適宜設定することができる。左記において、フィルム全体としてのＨａｚｅ値が３％以下であれば好ましく、２．５％以下であればより好ましい。
【００６４】
保護フイルム（Ｂ）の素材は、特に限定されないが、例えば、ポリエステル、ポリプロピレン及びポリエチレン等が挙げられる。これらの中でも、耐熱性の点においてポリエステルが好ましい。
【００６５】
保護フィルム（Ｂ）の厚さは、特に限定されないが、通常は２５〜１２５μｍである。
【００６６】
保護フィルム（Ｂ）の厚さは、特に限定されないが、透明導電性フィルム（Ａ）と保護フィルム（Ｂ）を貼り合わせた状態で合計厚さが１７０μｍ以上であれば好ましい。この合計厚さが、１７０〜２７０μｍであればより好ましい。
【００６７】
保護フィルム（Ｂ）と、光透過性導電性フィルム（Ａ）の熱収縮率を互いに概ね近い数値とすることにより、積層フィルムとしたときにカールしてしまう程度を抑制できる。
【００６８】
保護フィルム（Ｂ）を配置する方法は、特に限定されないが、通常、後述する粘着層を介して隣接面に貼付することにより配置することができる。
【００６９】
１．２．１  粘着層（Ｂ−２）
保護フィルム（Ｂ）は、積層構造となっていてもよく、この場合、上記１．２で説明した構成及び特性を備える層を主体となる層として（これを便宜上、「保護層（Ｂ−１）」と呼ぶ。）、さらに、例えば、粘着層（Ｂ−２）を含有していてもよい。
【００７０】
粘着層（Ｂ−２）とは、保護フィルム（Ｂ）を光透過性導電性フィルム（Ａ）の面に配置する目的で使用される層のことをいう。
【００７１】
粘着層（Ｂ−２）としては、特に限定されず、通常この目的で使用されるものの中から広範囲に選択することができる。一般的に、加工性の観点からアクリル系粘着剤又はシリコーン系粘着剤が使用される。
【００７２】
本発明の積層フィルムにおいては、この場合、保護フィルム（Ｂ）が、この粘着層（Ｂ−２）を介して光透過性導電性フィルムの面に配置されている。したがって、保護フィルム（Ｂ）の面のうち、粘着層（Ｂ−２）とは反対側の面が、前記特性（ｂ）を備える。
【００７３】
図５に、本発明の導電性フィルムの一態様を示す。この態様では、保護フィルム（Ｂ）が、保護層（Ｂ−１）及び粘着層（Ｂ−２）からなるものである点を除けば、図１に示す態様と同様の構成となっている。
【００７４】
１．２．２  オリゴマーブロック層（Ｂ−３）
保護フィルム（Ｂ）は、上記１．２で説明した構成及び特性を備える層を主体となる層（保護層（Ｂ−１））として、粘着層（Ｂ−２）に加えて、あるいは、粘着層（Ｂ−２）に代えて、オリゴマーブロック層（Ｂ−３）を含有していてもよい。
【００７５】
オリゴマーブロック層（Ｂ−３）とは、熱処理（例えば、１５０℃で１時間の熱処理）を行った後にフィルム表面にオリゴマーが析出し、フィルムの外観が白濁することを防止する目的で使用される層のことをいう。
【００７６】
オリゴマーブロック層（Ｂ−３）の材料としては、通常この目的のために用いられる材料の中から広範に選択できる。より具体的には、透明な膜を形成しうるものから適宜選択することができ、無機物、有機物又はそれらの複合材料であってもよい。
【００７７】
オリゴマーブロック層（Ｂ−３）の厚さは、特に限定されないが、０．０１〜２μｍであれば好ましい。
【００７８】
本発明の積層フィルムにおいては、この場合、保護フィルム（Ｂ）が、このオリゴマーブロック層（Ｂ−３）が最外層に位置するように配置される。したがって、オリゴマーブロック層（Ｂ−３）の表面が、前記特性（ｂ）を備えている必要がある。
【００７９】
図６に、本発明の導電性フィルムの一態様を示す。この態様では、保護フィルム（Ｂ）が、保護層（Ｂ−１）及びオリゴマーブロック層（Ｂ−３）からなるものである点を除けば、図１に示す態様と同様の構成となっている。
【００８０】
１．３  本発明の積層フィルムの用途
本発明の積層フィルムから保護フィルム（Ｂ）を剥離することにより得られる光透過性導電性フィルム（Ａ）を、タッチパネルの製造のため等に用いることができる。タッチパネルについて詳細は、３で説明する通りである。
【００８１】
２．  本発明のフィルムロール
本発明のフィルムロールは、本発明の積層フィルムを巻き取ってなるフィルムロールである。
【００８２】
特に限定されないが、本発明のフィルムロールは、通常、幅０．２〜２ｍかつ長さ１０〜２０００ｍの本発明の積層フィルムを巻き取ってなる。
【００８３】
本発明のフィルムロールは、特に限定されないが、例えば次のようにして得ることができる。光透過性支持層（Ａ−１）の上に、必要に応じて光透過性導電層（Ａ−２）の下地となる層、及びその他の層を配置した上で、その反対側の面に保護フィルム（Ｂ）を貼付して、この積層フィルムを巻き取ることによりフィルムロールを作成する。この際、この積層フィルムは表面処理されていてもよい。このフィルムロールをスパッタ装置にロール状のまま投入し、ロール状に巻き取りながら光透過性導電層（Ａ−１）を形成することにより、本発明のフィルムロールを得ることができる。
【００８４】
このロール状に巻取った積層フィルムをシート状に裁断した後、必要に応じて種々の加工を施したシート状の積層フィルムから、さらに保護フィルム（Ｂ）を剥離することにより光透過性導電性フィルム（Ａ）を得て、これをタッチパネル用の透明電極等として使用することができる。
【００８５】
３．  本発明のタッチパネル
本発明のタッチパネルは、本発明の積層フィルムから保護フィルム（Ｂ）を剥離することにより得られる光透過性導電性フィルム（Ａ）を含有し、さらに必要に応じてその他の部材を含有してなる。
【００８６】
本発明のタッチパネルは、特に限定されないが、例えば静電容量型タッチパネルであってもよい。本発明の静電容量型タッチパネルの具体的な構成例としては、次のような構成が挙げられる。なお、保護層（１）側が操作画面側を、ガラス（５）側が操作画面とは反対側を向くようにして使用される。
（１）保護層
（２）本発明の光透過性導電性フィルム（Ｙ軸方向）
（３）絶縁層
（４）本発明の光透過性導電性フィルム（Ｘ軸方向）
（５）ガラス
本発明の静電容量型タッチパネルは、特に限定されないが、例えば、上記（１）〜（５）、並びに必要に応じてその他の部材を通常の方法に従って組み合わせることにより製造することができる。
【００８７】
４．  本発明の積層フィルムの製造方法
本発明の積層フィルムの製造方法は、光透過性導電性フィルム（Ａ）の製造方法に含まれる工程を含有していてもよい。光透過性導電性フィルム（Ａ）の製造方法は、光透過性支持層（Ａ−１）の少なくとも一方の面に、光透過性導電層（Ａ−２）に加えて、光透過性下地層（Ａ−３）、ハードコート層（Ａ−４）及びそれらと異なる少なくとも１種のその他の層（Ａ−５）からなる群より選択される少なくとも１種の層をそれぞれ配置する工程をそれぞれ含んでいてもよい。
【００８８】
本発明の積層フィルムの製造方法は、保護フィルム（Ｂ）の製造方法に含まれる工程を含有していてもよい。保護フィルム（Ｂ）の製造方法は、保護層（Ｂ−１）の一方の面に、粘着層（Ｂ−２）、及び／又はその他方の面にオリゴマーブロック層（Ｂ−３）をそれぞれ配置する工程をそれぞれ含んでいてもよい。
【００８９】
上記のそれぞれの工程において、それぞれの層を配置する工程は、それぞれの層について説明した通りである。光透過性導電層（Ａ−２）に加えて、少なくとも１種の他の層を配置する場合は、例えば、光透過性支持層（Ａ−１）の少なくとも一方の面に光透過性支持層（Ａ−１）側から順次配置させてもよいが、配置の順番は特に限定されない。例えば、最初に光透過性支持層（Ａ−１）ではない層（例えば、光透過性導電層（Ａ−２））の一方の面に他の層を配置させてもよい。あるいは、一方で２種以上の層を互いに隣接するように配置させることにより１種の複合層を得てから、又はそれと同時に、他方で同様に２種以上の層を互いに隣接するように配置させることにより１種の複合層を得て、これらの２種の複合層をさらに互いに隣接するように配置させてもよい。
【００９０】
また、本発明の積層フィルムの製造方法は、上記に代えて、あるいは上記に加えて、光透過性導電性フィルム（Ａ）の一方の面に、直接、又は他のフィルムを介して保護フィルム（Ｂ）を配置する工程を含んでいてもよい。
【実施例】
【００９１】
以下に実施例を掲げて本発明をさらに詳しく説明するが、本発明はこれら実施例のみに限定されるものではない。
１．実施例及び比較例
以下の製法により、それぞれ光透過性導電性フィルムを得た。
１．１  ハードコート用材料の調製
１．１．１  ハードコート１（Ｈ１）
光重合剤含有アクリル系オリゴマーに、トルエンとメチルイソブチルケトン（ＭＩＢＫ）とを５：５（重量比）の割合にて混合してなる混合溶媒を加えて、液状のハードコート用材料（固形分濃度：４０重量％）を調製した。
【００９２】
１．１．２  ハードコート２（Ｈ２）
光重合剤含有アクリル系オリゴマーに、トルエンとメチルイソブチルケトン（ＭＩＢＫ）とを５：５（重量比）の割合にて混合してなる混合溶媒を加えて、さらに平均粒子径が１００ｎｍのシリカ粒子を添加し、液状のハードコート用材料（固形分濃度：４０重量％）を調製した。
【００９３】
１．１．３  ハードコート３（Ｈ３）
光重合剤含有アクリル系オリゴマーに、トルエンとメチルイソブチルケトン（ＭＩＢＫ）とを５：５（重量比）の割合にて混合してなる混合溶媒を加えて、さらに平均粒子径が１００ｎｍのシリカ粒子を添加し、液状のハードコート用材料（固形分濃度：２０重量％）を調製した。
【００９４】
１．１．４  ハードコート４（Ｈ４）
光重合剤含有アクリル系オリゴマーに、トルエンとメチルイソブチルケトン（ＭＩＢＫ）とを５：５（重量比）の割合にて混合してなる混合溶媒を加えて、さらに平均粒子径が５０ｎｍのシリカ粒子を添加し、液状のハードコート用材料（固形分濃度：４０重量％）を調製した。
【００９５】
１．１．５  保護フィルム
市販のアクリル系ポリマー（乾燥重量）１００部に対してイソシアネート計の架橋剤を配合し、さらに酢酸エチルを加え固形分濃度を1０％に調整した粘着剤溶液を調製した。これをＰＥＴフィルム上に厚みが１０μｍになるように塗布し、１４０℃で２分間乾燥して、粘着剤層を形成して、保護フィルムを得た。さらに、４０℃の条件下で７２時間エージングして表面保護フィルムを得た。
【００９６】
ＰＥＴフィルムとしては、いずれも市販のＰＥＴ保護ラミネートフィルム（ＰＥＴ保護フィルム）を用いた。なお、厚さ５０μmのヘイズ３％の市販のＰＥＴ保護ラミネートフィルム（ＰＥＴ保護フィルム）を用いた場合をＲ１；
厚さ５０μmのヘイズ１%の市販のＰＥＴ保護ラミネートフィルム（ＰＥＴ保護フィルム）をＲ２； 
厚さ５０μmのヘイズ６％の市販のＰＥＴ保護ラミネート層フィルム（ＰＥＴ保護フィルム）をＲ３；
厚さ５０μmのヘイズ１．５％の市販のＰＥＴ保護ラミネート層フィルム（ＰＥＴ保護フィルム）をＲ４；
厚さ５０μmのヘイズ４％の市販のＰＥＴ保護ラミネート層フィルム（ＰＥＴ保護フィルム）をＲ５；及び
厚さ５０μmのヘイズ５％の市販のＰＥＴ保護ラミネート層フィルム（ＰＥＴ保護フィルム）をＲ６
とした。
【００９７】
これらのＰＥＴ保護フィルムは、いずれも最外層にオリゴマーブロック層を有している。
【００９８】
実施例１
厚さ１２５μｍの易接着性ポリエステルフィルム（東洋紡績株式会社製、商品名：Ａ４３００）を光透過性支持層として、その一方の面に、液状のハードコート用材料（Ｈ１）をロールコーターで塗工し、さらにその塗工膜を、ドライヤーオーブンを用いて、１００℃×１分の条件で加熱乾燥した。次いで、乾燥後の塗工膜に対して紫外線を照射することにより（照射量：３００ｍＪ／ｃｍ２）、光透過性支持層上に厚さ約２μｍのハードコート層を配置した。
【００９９】
光透過性支持層の他方の面に対しても同一の作業を施すことにより、光透過性支持層の両面に厚さ約２μｍのハードコート層が配置されているフィルム（ハードコートフィルム）のロールを得た。このフィルムロールを巻き上げる前にハードコートフィルムの片面に保護フィルムＲ１をラミネートした。
【０１００】
得られたロール状積層フィルムの、保護フィルムがラミネートされている面とは反対側の面に、酸化インジウム９５重量％及び酸化スズ５重量％からなる焼結体材料をターゲット材として用いて、ＤＣマグネトロンスパッタリング法により、光透過性導電層を形成した。具体的には、チャンバー内を５×１０−４Ｐａ以下となるまで真空排気した後に、かかるチャンバー内にＡｒガス９５％及び酸素ガス５％からなる混合ガスを導入し、チャンバー内圧力を０．２〜０．３Ｐａとしてスパッタリングを実施した。なお、最終的に得られる透明導電層の膜厚が２０ｎｍとなるように、スパッタリングを実施した。得られた膜のアニール処理後（１５０℃、１時間）のシート抵抗値は１５０Ω/□であった。
【０１０１】
実施例２〜１６、および比較例１〜８
表１に記載のとおりハードコートフィルムにＨ１〜Ｈ４のＨＣ剤を用いたことやＲ１〜Ｒ６の保護フィルムを用いたこと以外は実施例１と同様にして、光透過性導電性フィルムをそれぞれ得た。
【０１０２】
アニール後（１５０℃、１時間）のシート抵抗値は表１に記載のとおりであった。
【０１０３】
実施例１〜１６及び比較例１〜８でそれぞれ得られた光透過性導電性フィルムをについて、以下の各種評価方法により評価を行った。その結果を表１に示す。
【０１０４】
２．各種評価方法
２．１  Ｒａ，Ｒｚｊｉｓの求め方
平均表面粗さＲａ、最大高さＲｚ、及び十点平均粗さＲｚｊｉｓは、市販の走査型プローブ顕微鏡（株式会社島津製作所、ＳＰＭ−９７００）及び市販の走査型プローブ顕微鏡用マイクロカンチレバー（オリンパス社、ＯＭＣＬ−ＮＣＨＲ-１０、バネ定数４２Ｎ／
ｍ）を用いて、所定のダイナミックモードで１μｍ×１μｍ平方の測定面を探針で走査して得られる５１２×５１２画素の形状像から、株式会社島津製作所製ＳＰＭ−９７００の解析ソフトを用いて求めた。
【０１０５】
２．２  突起数の測定
レーザー顕微鏡（オリンパス社製ＶＫ−８７１０）を用いて行った。対物レンズ×５０倍で対象物を測定し、得られたデータを付属のソフトでデータ処理し、２８０×２００μの範囲内における０．３μ以上の突起の数を数えた。同様な測定を３箇所で行いその平均値を求めた。
【０１０６】
２．３  抵抗値測定
ＭＩＴＳＵＢＩＳＨＩ  ＣＨＥＭＩＣＡＬ  ＡＮＡＬＹＴＥＣＨ社製の表面抵抗計（Ｌｏｒｅｓｔａ−ＥＰ）を用いて、４端子法により測定した。
【０１０７】
２．４  ヘイズの測定
日本電色社製のヘーズメーター（ＮＤＨ−２０００）を用いてＪＩＳ−Ｋ−７１０５に基づいて測定を行った。
【０１０８】
２．５  気泡欠点現象
フィルムをロール状に巻き取った光透過性導電層表面と保護フィルムの非粘着面が互いに過度に接着することで表面が滑らず気泡状の外観欠点が発生しまう現象が発生する場合を×、発生しない場合を〇とした。
【０１０９】
２．６  外観検査適性
光透過性導電層を配置したハードコートフィルムと保護フィルムを貼り合わせた状態での外観欠点を確認出来るものを〇、ヘイズが高く外観検査を実施し難いものを×とした。
【０１１０】
【表１】
2014208471.tif 000002
【符号の説明】
【０１１１】
１        積層フィルム
１１      光透過性導電性フィルム（Ａ）
１１１    光透過性支持層（Ａ−１）
１１２    光透過性導電層（Ａ−２）
１１３    光透過性下地層（Ａ−３）
１１４    ハードコート層（Ａ−４）
１２      保護フィルム（Ｂ）
１２１    保護層（Ｂ−１）
１２２    粘着層（Ｂ−２）
１２３    オリゴマーブロック層（Ｂ−３）
【図１】
2014208471.tif 000003
【図２】
2014208471.tif 000004
【図３】
2014208471.tif 000005
【図４】
2014208471.tif 000006
【図５】
2014208471.tif 000007
【図６】
2014208471.tif 000008